КЕРАМИЧЕСКИЙ ПИГМЕНТ
CERAMIC PIGMENT

Изобретение относится к составам керамических пигментов, которые могут быть использованы в производстве фарфоровых, фаянсовых и стеклянных изделий.
2
3
2
3
Известен керамический пигмент, содержащий, мас. %: СоО 14,0-16,0; AlO 53,8-63,0; CrO 20,0-25,0; ZnO 3,0-5,2 [1].
Задачей изобретения является снижение температуры синтеза керамического пигмента.
2
3
2
3
2
3
2
3
Технический результат достигается тем, что керамический пигмент, включающий СоО, CrO, ZnO, дополнительно содержит ВO, при следующем соотношении компонентов, мас. %: СоО 14,0-16,0; CrO 20,0-25,0; ZnO 3,0-5,2; ВO 57,0-58,8.
Составы керамического пигмента приведены в таблице.
Для приготовления керамического пигмента предложенного химического состава рекомендуется использовать следующие сырьевые компоненты: борная кислота, оксид цинка, оксиды хрома и кобальта. Взвешенные в необходимых количествах сырьевые компоненты смешивают. Полученную смесь подвергают термообработке при температуре 1000°С с выдержкой 30 мин. В результате получают окрашенное борное стекло, расплав которого гранулируют в воду и размалывают до прохождения через сетку №0056. Полученный пигмент добавляют в глазури и эмали, используют для окрашивания легкоплавких стекол.
Цвет пигмента - сине-зеленый.
Источник информации
1. SU 1281534, С03С 1/04, 1987.